(57)【特許請求の範囲】
【請求項１】
ａ）水吸収層、並びに、
ｂ）分子量が１，４００〜３５，０００のポリ（エチレングリコール）とポリ（ビニルアルコール）との混合物を含み、該ポリ（エチレングリコール）の該ポリ（ビニルアルコール）に対する比が１：０．８〜１：１．５であるバインダー中に分散した、コロイドシリカ、コロイド状アルミナ変性シリカ及びコロイド状水和アルミナから選ばれたコロイド酸化物及び顔料を含む画像記録層
を水不浸透性支持体の上に含んでなるインクジェット記録要素。
【発明の詳細な説明】
【０００１】
【発明の属する技術分野】
本発明は、つや消し仕上げで、優れたインキ吸収性、画像品質、耐水性、色表現及び耐光堅牢度を有する印刷画像を生ずる、インクジェット画像記録要素に関する。
【０００２】
代表的なインクジェット記録または印刷システムにおいては、インキの小滴が、ノズルから記録要素又は媒体に向けて高速で噴射され、媒体の上に画像を作る。このインキ小滴又は記録用液体は、一般に染料又は顔料などのような記録剤及び多量の溶剤を含む。溶剤又はキャリア液体は、代表的には水及び一価アルコール、多価アルコール又はそれらの混合物のような有機物質で構成される。
【０００３】
インクジェット記録要素は、代表的には、少なくともその一方の表面にインキ受理層又は画像記録層を有する支持体を含み、反射光で見ることを意図した不透明な支持体を有する要素及び透過光で見ることを意図した透明な支持体を有する要素を含む。
【０００４】
これまで、インクジェット装置に使用するための、さまざまな異なったタイプの画像記録要素が提案されているが、それらの技術には多くの未解決の問題があり、公知の製品には多くの欠陥があって、それらの商業的な有用性を厳しく制限している。インクジェット記録用の画像記録媒体又は要素に対する要求は、強く求められている。
【０００５】
そのような画像記録要素の上で写真品質の優れた画像を達成し、維持するためには、インクジェット記録要素が以下の要求を満たすことが必要であることが良く知られている。
・容易に濡れ、液滴を残さない。つまり、不均一な濃度の原因となる、隣接するインキドット同士の合体がない。
・画像の滲みを示さない。つまり、不鮮明な輪郭を示さない。
・最大の印刷された光学濃度を提供する。
・高濃度のインキを吸収し、迅速に乾燥する能力を示し、要素が後続の印刷物又は他の表面と積み重なった場合、くっつき合わない。
・支持体及び／又は層の間での相互作用に基づく、不連続又は欠陥、例えば、亀裂、はじき、すじ（ｃｏｍｂ  ｌｉｎｅｓ）などを示さない。
・吸収されない染料が自由表面で凝集して染料の結晶化を起こし、画像領域における粉吹き又は日焼け効果の原因となることがない。
・最適化した画像堅牢度を有し、水との接触、又は昼光、タングステンランプ光又は蛍光による照射により褪色を起こさない。
【０００６】
インクジェットの受理体に、構造的な堅さ、寸法安定性及びしわ又は引裂き抵抗性を有することを所望する場合、連続した重合体ウエブ又はポリオレフィンを被覆した紙などのようなインキ溶剤不浸透性支持体の上に、インキ受理層が塗布する必要がある。そのような支持体が使用される場合には、インキ溶剤と接触する繊維状物質がないので、印刷されたインキの乾燥は、塗布された層のみによって完全に行われなければならない。
【０００７】
【従来の技術】
ＥＰ−Ａ−１９９８７４号は、ポリエチレンオキサイド、白色顔料、ポリ（ビニルアルコール）、カチオン性樹脂及び多価塩を含有する、インクジェット受理体用のインキ受理層を開示している。顔料含有インキ受理層は、支持体の上に直接塗布され、使用されるポリ（エチレンオキサイド）は、１００，０００〜９００，０００の範囲の分子量を有する。
【０００８】
米国特許第５，５２１，００２号は、親水性で、水溶性の重合体、エチルセルロース、ポリアルキレングリコール及び多孔質の無機充填材を含む、つや消しタイプのインクジェット受理体に関する。使用されるポリアルキレングリコールは、３，０００未満の低い分子量を有する。
【０００９】
【発明が解決しようとする課題】
ＥＰ−Ａ−１９９８７４号の中の受理層に関しては、それが不良な印刷物の耐光堅牢特性を示すという問題がある。
米国特許第５，５２１，００２号の受理体に関しては、それに転写された画像が、「画像滲み（ｉｍａｇｅ  ｂｌｅｅｄ）」として知られる欠陥を示す傾向があるので問題である。さらに、そのような配合物を塗布するために有機溶剤が使用され、健康上及び環境上の理由のために問題がある。
【００１０】
本発明の目的は、つや消し仕上げで、優れたインキ吸収性、画像品質、耐水性、色表現及び耐光堅牢度を有する、インクジェット記録要素を提供することである。本発明の他の目的は、画像滲み（ブリード）への抵抗性を有する、インクジェット記録要素を提供することである。
【００１１】
【課題を解決するための手段】
これらの及び他の目的は、水不浸透性支持体を含み、その上に、ａ）水吸収層及びｂ）分子量が１，４００〜３５，０００のポリ（エチレングリコール）とポリ（ビニルアルコール）との混合物を含み、ポリ（エチレングリコール）のポリ（ビニルアルコール）に対する比が１：０．８〜１：１．５であるバインダー中に分散した、コロイド状酸化物及び顔料を含む画像記録層を有するインクジェット記録要素を包含する本発明に従って、達成される。
【００１２】
本発明のインクジェット記録要素は、つや消し仕上げで、優れたインキ吸収性、画像品質、耐水性、色表現及び耐光堅牢度を有する画像を与える。本発明のインクジェット記録要素は、また、画像滲みに対する抵抗性も有する。
【００１３】
【発明の実施の形態】
本発明で使用される水不浸透性支持体として、例えば、処理された又はカレンダー仕上げされた紙、保護ポリオレフィン層で被覆された紙、ポリ（エチレンテレフタレート）、ポリ（エチレンナフタレート）、ポリ（１，４−シクロヘキサンジメチレンテレフタレート）、ポリ（塩化ビニル）、ポリイミド、ポリカーボネート、ポリスチレン又はセルロースエステル類などの重合体フィルムが挙げられる。支持体は、高い印刷濃度、良好な画像品質、寸法安定性及びしわや湾曲に対する抵抗性が得られるように選択する必要がある。本発明の好ましい実施形態においては、ポリエチレンを被覆した紙又はポリ（エチレンテレフタレート）が使用される。
【００１４】
支持体の好適な厚みは５０〜５００μｍ、好ましくは７５〜３００μｍである。所望であれば、酸化防止剤、帯電防止剤、可塑剤及び他の公知の添加剤を支持体の中に加えてもよい。
支持体に対する水吸収層の接着性を改良するために、水吸収層を設ける前に、支持体の表面にコロナ放電処理を施してもよい。
加えて、水吸収層の接着性を増大するために、下引き層、例えば、ハロゲン化フェノール又は部分けん化した塩化ビニル−酢酸ビニル共重合体から形成された層を、支持体の表面に設けることもできる。下引き層を使用する場合には、その層は２μｍ未満の厚み（即ち乾燥塗布厚み）を有する必要がある。
【００１５】
本発明において使用される水吸収層は、例えばゼラチン、アルブミン、グアー（ｇｕａｒ）、キサンタン（ｘａｎｔｈａｎ）、ラムザン（ｒｈａｍｓａｎ）、ウエラン（ｗｅｌｌａｎ）、アカシア（ａｃａｃｉａ）、トラガカント（ｔｒａｇａｃａｎｔｈ）、カラギーナン（ｃａｒｒａｇｅｅｎａｎ）、キトサン、澱粉及びこれらの誘導体類などのような、親水性コロイドであってよい。天然重合体の誘導体類、例えば、官能基を付与したタンパク質、官能基を付与したゴム及び澱粉及びセルロースエーテル類及びそれらの誘導体類も、合成重合体と同様に使用することができる。これらの物質の例として、ポリビニルオキサゾリン及びポリビニルメチルオキサゾリン、ポリオキシド類、ポリエーテル類、ポリ（エチレンイミン）、ポリ（アクリル酸）、ポリ（メタクリル酸）、ポリアクリルアミド及びポリビニルピロリドンを含むＮ−ビニルアミド及びポリ（ビニルアルコール）、その誘導体類及び共重合体類が含まれる。好適な物質及びそれらの水吸収特性は、「Ｗａｔｅｒ−Ｓｏｌｕｂｌｅ  Ｓｙｎｔｈｅｔｉｃ  ＰｏｌｙｍｅｒｓＰｒｏｐｅｒｔｉｅｓ  ａｎｄ  Ｂｅｈａｖｉｏｒ（水溶性合成重合体の性質と挙動）、第１巻及び第２巻」、Ｐｈｉｌｉｐ  Ｍｏｌｙｎｅｕｘ，ＣＲＣ  Ｐｒｅｓｓ，Ｉｎｃ．，１９８４年に記載されている。
【００１６】
本発明の好ましい実施形態において、水吸収層はゼラチンである。層は、インキ溶剤（水）の吸収を助け、滲みなどによる画像の崩れを防ぐために十分な厚みを有するべきであるが、厚い層の付着に関連した材料及び製造コストを低減するために、可能な限り薄くすべきである。一般的に、この層は２〜１６ｇ／ｍ2 の範囲で塗布される。
【００１７】
画像記録層に、炭酸カルシウム、雲母、カオリン、粘土などのような、多くのタイプの顔料を使用することができる。本発明の好ましい実施形態においては、顔料として、容易に入手できることと、インキの乾燥及び滲みの抑制を助ける高度の多孔性を有するために、沈降性非晶質シリカが使用される。顔料は、０．８ｇ／ｍ2 〜７ｇ／ｍ2 、好ましくは、１ｇ／ｍ2 〜５ｇ／ｍ2 の量で使用できる。
【００１８】
上記のように、本発明の画像記録層に使用されるバインダーは、ポリ（エチレングリコール）（ＰＥＧ）及びポリ（ビニルアルコール）（ＰＶＡ）の混合物であり、ＰＥＧのＰＶＡに対する比は１：０．８〜１：１．５である。使用されるＰＶＡは、画像品質を向上するために、好ましくは８５〜９５の範囲の加水分解度を有する。画像記録層に使用されるＰＥＧは、多量の湿潤剤を含むインキと共に使用される場合、ドットの合体に対する強化された抵抗性を提供する。印刷された領域の光学濃度もまた、ＰＥＧの添加により向上させることができる。ＰＥＧの分子量は、塗布された表面が柔軟でワックス様になるのを避けるのに十分な程度に、高いものが選択される。ＰＥＧの分子量が１，４００未満であると、画像品質は受け入れられないものとなる。
【００１９】
本発明の好ましい実施形態においては、本発明の画像記録層は３〜９ｇ／ｍ2 の範囲で塗布される。
耐滲み性を強化するために、本発明の画像記録層及び水吸収層の中に、カチオン性の媒染剤が使用されてもよい。そのような媒染剤の例としては、４級アンモニウム化合物重合体、又はポリメタクリル酸ジメチルアミノエチル、ポリアルキレンポリアミン類及びそれらとジシアノジアミンとの縮合生成物類、アミン−エピクロロヒドリン重縮合物類のような塩基性重合体；レシチン及びリン脂質化合物が含まれる。そのような媒染剤の具体的な例としては、：ビニルベンジルトリメチルアンモニウムクロリド／エチレングリコールジメタクリレート；ポリ（ジアリルジメチルアンモニウムクロリド）；ポリメタクリル酸（２−Ｎ，Ｎ，Ｎ−トリメチルアンモニウム）エチルメト硫酸塩；ポリメタクリル酸（３−Ｎ，Ｎ，Ｎ−トリメチルアンモニウム）プロピルクロリド；ビニルピロリドン及びビニル（Ｎ−メチルイミダゾリウム  クロリド）の共重合体；及び（３−Ｎ，Ｎ，Ｎ−トリメチルアンモニウム）プロピルクロリドを導入したヒドロキシエチルセルロースが含まれる。好ましい実施形態において、カチオン性媒染剤は４級アンモニウム化合物である。
【００２０】
本発明で使用される媒染剤は、意図した目的のために有効な、任意の量においても使用できる。一般に、媒染剤が０．３〜１．５ｇ／ｍ2 の量で存在する時、良好な結果が得られる。
【００２１】
本発明の画像記録層に使用されるコロイド酸化物は、多孔性の最上層における大きな開口構造を実質的に密にする傾向があり、着色剤が、インキを受理する画像記録層を通じて遠くまで移動できなくなるために、耐水性と画像品質が改良され、かつ、光学濃度が増大する。溶融安定性が強化され、ドットの合体が最少化され得るように、コロイド酸化物が、プラスの表面電荷を持ったミネラルから選択される時に良好な結果が得られる。本発明で使用される好ましいコロイド酸化物は、コロイド状アルミナ変性シリカ、例えばＬｕｄｏｘ（商標）ＣＬ（ＤｕＰｏｎｔ社）、のようなコロイドシリカまたはＤｉｓｐａｌ（商標）（Ｃｏｎｄｅａ  Ｖｉｓｔａ社）のようなコロイド状水和アルミナを含む。
【００２２】
本発明において使用されるコロイド酸化物は、０．１ｇ／ｍ2 〜１．５ｇ／ｍ2 、好ましくは０．３ｇ／ｍ2 〜１．０ｇ／ｍ2 までの量で存在する。
本発明の他の好ましい実施形態において、少量の多価金属塩の画像記録層への添加は、ある種の染料に対する色表現を強化する。例えば、塩化カルシウム、硫酸バリウム又は塩化アルミニウムを使用してもよい。好ましい実施形態においては、塩化カルシウムが使用される。塩は、０．１ｇ／ｍ2 〜１．０ｇ／ｍ2 までの量で存在する。
【００２３】
本発明の別の実施形態は、ａ）上記のインクジェット記録要素を用意し、そして、ｂ）その上に液体インキの小滴を画像状に適用することを含んでなるインクジェット印刷プロセスに関する。
【００２４】
他の好ましい実施形態において、画像記録層は、それぞれ独自の機能を持った６種以下の異なる物質を含むことができる。特に、沈降性非晶質シリカ、ＰＶＡ、ＰＥＧ、コロイド酸化物、カチオン性媒染剤、及び多価金属塩の組み合わせは、それらが一緒に使用された場合、最適の画像品質と耐久性を持ったつや消し仕上げの画像受理表面層を提供する。成分の相対量は、画像品質特性が最大となるように調整してよい。それらの物質の代表的な重量範囲は、以下の通りである：
沈降性非晶質シリカ：２５％〜７０％、より好ましくは３５％〜６０％
ＰＶＡ：１０％〜４０％、より好ましくは１５％〜３０％
ＰＥＧ：１０％〜４０％、より好ましくは１５％〜３０％
コロイド状酸化物：５％〜２０％、好ましくは７．５％〜１５％
カチオン性媒染剤：０％〜２０％、好ましくは３％〜１５％
多価金属塩：０％〜１５％、好ましくは３％〜１０％
【００２５】
本発明の記録要素に使用される画像記録層及び／又は水吸収層は、また、各種の公知の添加剤を含有することができ、例えば、記録要素のブロッキング防止特性への寄与、及び要素の汚れ抵抗性の調整の目的のための、架橋ポリ（メタクリル酸メチル）又はポリスチレンのビーズのようなスペーサービーズ（ｓｐａｃｅｒ  ｂｅａｄｓ）；インキ吸収樹脂又は層の劣化挙動の改善、連続的に適用されるインキの吸収と乾燥の促進、インキ受理層の表面均一性の向上、及び乾燥後の塗布層の表面張力を調整する目的のための、ノニオン性の炭化水素系又はフッ化炭素系界面活性剤、又は４級アンモニウム塩のようなカチオン性界面活性剤；蛍光染料；ｐＨ調節剤；消泡剤；滑剤；防腐剤；粘度調節剤、染料定着剤；防水剤；分散剤；ＵＶ吸収剤；防かび剤、媒染剤、帯電防止剤、酸化防止剤、光沢剤などが挙げられる。そのような添加剤は、達成すべき目的に従って公知の化合物又は材料から選ぶことができる。
【００２６】
本発明に使用される塗布組成物は、ディップコーティング、巻き線ロッドコーティング、ドクターブレードコーティング、グラビア及びリバースロールコーティング、スライドコーティング、ビードコーティング、押出しコーティング、カーテンコーティングなどを含む、任意の公知技術によって塗布される。公知の塗布及び乾燥方法は、１９８９年１２月に刊行されたＲｅｓｅｒｃｈ  Ｄｉｓｃｌｏｓｕｒｅ、３０８１１９号の１００７頁〜１００８頁に、より詳細に記載されている。好ましくはスライドコーティングが用いられ、その方法においては、水吸収層及び画像記録層は同時に塗布してもよい。塗布した後、層は一般に単純な蒸発により乾燥されるが、対流加熱のような公知の技術によって乾燥を加速してもよい。
【００２７】
妥当な塗布性を得るために、そのような技術には普通のものとして知られている添加剤、例えば、界面活性剤、消泡剤、アルコールなどが使用されてもよい。塗布助剤類の共通の水準については、溶液の全重量を基準にして、活性塗布助剤が０．０１〜０．３０％である。これらの塗布助剤類は、ノニオン性、アニオン性、カチオン性又は両性であり得る。具体的な例は、「乳化剤及び洗浄剤」、第１巻（ＭｃＣｕｔｃｈｅｏｎ著）、１９９５，Ｎｏｒｔｈ  Ａｍｅｒｉｃａｎ  Ｅｄｉｔｉｏｎに記載されている。
【００２８】
本発明の記録要素に画像を描くために使用されるインクジェットインキは、この技術においてはよく知られている。インクジェット印刷に使用されるインキ組成物は、溶剤又はキャリア液体、染料又は顔料、湿潤剤、有機溶剤、洗浄剤、増粘剤、防腐剤などを含む液体組成物が、典型的である。溶剤又はキャリア液体は、水単独、又は他の水と混和する溶剤、例えば、多価アルコール類と混合した水であり得る。多価アルコール類などの有機物質が主体のキャリア又は溶剤液体であるインキも、使用することができる。特に有用なものは、水及び多価アルコール類との混合溶剤である。そのような組成物に使用される染料は、水溶性の直接タイプ又は酸性タイプの染料が代表的である。そのような液体組成物は、例えば、米国特許第４，３８１，９４６号、同第４，２３９，５４３号、及び同第４，７８１，７５８号を含む先行技術に、広範囲に記載されている。
【００２９】
【実施例】
以下の実施例は本発明を例示するためのものである。
例１  耐水性
対照要素Ｃ−１（ＰＥＧ無し）
樹脂で被覆した写真用印画紙ベースの支持体をコロナ放電で処理し、次いで豚皮の写真用グレードの非脱イオンゼラチン（Ｓａｎｏｆｉ  Ｂｉｏ  Ｉｎｄｕｓｔｒｉｅｓ社）と、ビニルベンジルトリメチルアンモニウムクロリド−コ−エチレングリコールジメタクリレート（モル比９３：７）の媒染剤とより成る水吸収層（重量比９０：１０）を塗布した。この層は、１０重量％の水溶液で塗布され、乾燥後の塗布量は８．６ｇ／ｍ2 であった。
【００３０】
同時に、ＰＶＡ；Ｅｌｖａｎｏｌ（商標）５２−２２（Ｄｏｗ  Ｃｈｅｍｉｃａｌ社）１．４５ｇ／ｍ2 、沈降性非晶質シリカ；ＩＪ３５（Ｃｒｏｓｆｉｅｌｄ社）１．８５ｇ／ｍ2 、コロイドシリカ；Ｌｕｄｏｘ（商標）ＣＬ（ＤｕＰｏｎｔ）０．５ｇ／ｍ2 、塩化カルシウム（Ａｌｄｒｉｃｈ社）０．２０ｇ／ｍ2 、及びビニルベンジルトリメチルアンモニウムクロリド−コ−エチレングリコールジメタクリレート（モル比９３：７）の媒染剤０．４０ｇ／ｍ2 を重量比で９０：１０で含む、画像記録層を塗布した。画像記録層は１０％固体分散剤から塗布し、乾燥オーバーコート被覆量４．３ｇ／ｍ2 を得た。効率的な延展を促進するために、少量の界面活性剤１０Ｇ（Ｄｉｘｉｅ社）を加えた。下部の水吸収層及頂部の画像記録層を、ビードコーティング法で同時に塗布し、塗布した支持体を４．４℃で冷却し、強制空気加熱で乾燥した。
【００３１】
対照要素Ｃ−２（高分子量ＰＥＧ）
ＰＶＡを０．７３ｇ／ｍ2 の量で使用し、分子量２００，０００のポリ（エチレンオキシド）（高分子量ＰＥＧ）、Ｐｏｌｙｏｘ（商標）Ｎ−８０（Ｕｎｉｏｎ  Ｃａｒｂｉｄｅ社）０．７３ｇ／ｍ2 を加えたことを除けば、この要素はＣ−１と同じであった。
【００３２】
対照要素Ｃ−３（ＰＥＧ：ＰＶＡ比１：３）
ＰＶＡを１．１ｇ／ｍ2 の量で使用し、分子量３３，５００のＰＥＧ（Ｆｌｕｋａ社）０．３６ｇ／ｍ2 を加えたことを除けば、この要素はＣ−１と同じであった。
【００３３】
本発明の要素１
ＰＶＡを０．７３ｇ／ｍ2 の量で使用し、ＰＥＧを０．７３ｇ／ｍ2 の量で使用したことを除いて、この要素をＣ−３と同様に調製した。
【００３４】
ドットの合体（ｃｏａｌｅｓｃｅｎｃｅ）
上記の受理体の各々に、Ｅｐｓｏｎ  Ｓｔｙｌｕｓ  Ｐｈｏｔｏ（商標）プリンター及びカラーインクカートリッジ  モデルＳＯ２０１１０（Ｅｐｓｏｎ社）を用いて印刷を行い、ドット合体（又は融合）の程度を定性的に評価した。ドット合体は、インキの飛び散り又は小滴化により引き起こされる、塗りつぶしのカラーパッチにおける望ましくない局部的な光学濃度の変動として記述される。Ｅｐｓｏｎ  Ｓｔｙｌｕｓ  Ｐｈｏｔｏ（商標）プリンターの場合は、そのような効果は、塗りつぶしの緑の領域において特に顕著である。
【００３５】
光学濃度及び耐光堅牢度
Ｈｅｗｌｅｔｔ−Ｐａｃｋａｒｄ８９０Ｃプリンター、ＨＰＣ１８２３Ａカラーカートリッジ及びＨＰ５１６４５Ａブラックカートリッジを用いて印刷された、シアン、マゼンタ、イエロー、及びブラックの塗りつぶしカラーパッチの光学濃度を、Ｘ−Ｒｉｔｅ（商標）３１０写真濃度計により得られた。次いでカラーパッチに５０ＫＬｕｘの高強度昼光輻射を７日間照射し、光学濃度を再度測定した。最後の光学濃度を初期の光学濃度で除し１００を乗じた数値が、耐光堅牢度の尺度である。高い値が好ましい。このインキの組み合わせにとって、イエローインキの着色剤が最も不安定な着色剤であるため、その着色剤のみを測定した。下記の結果が得られた：
【００３６】
【表１】
0004372930.tif 000002
【００３７】
上記のデータは、本発明の要素１におけるＰＥＧの存在が、ＰＥＧを含まないＣ−１に比較して、光学濃度を増大しドットの合体を低減することを示している。ＰＥＧが、本発明の要素１に比べて高分子量を有している場合（Ｃ−２）は、耐光堅牢度は低下する。ＰＥＧ：ＰＶＡの比が、本発明の要素１の中で使用されている比より低い場合（Ｃ−３）は、ドットの合体が増大する。
【００３８】
例２  ＥＧ分子量
対照Ｃ−４  低分子量ＰＥＧ
この要素は、ＰＥＧの分子量が４００であることを除けば、要素１と同じであった。
【００３９】
本発明の要素２
この要素は、ＰＥＧの分子量が１４５０であることを除けば、Ｃ−４と同じであった。
【００４０】
本発明の要素３
この要素は、ＰＥＧの分子量が６，０００であることを除けば、Ｃ−４と同じであった。
【００４１】
本発明の要素４
この要素は、ＰＥＧの分子量が１０，０００であることを除けば、Ｃ−４と同じであった。
【００４２】
本発明の要素５
この要素は、ＰＥＧの分子量が２０，０００であることを除けば、Ｃ−４と同じであった。
【００４３】
滲み試験
上記各要素及び例１の要素１に、例１の中で記載したＥｐｓｏｎ  Ｓｔｙｌｕｓ  Ｐｈｏｔｏ（商標）プリンター及びカートリッジを用いて印刷を行い、滲み、つまり、輪郭の明瞭さの欠如を定性的に評価した。下記の結果が得られた。
【００４４】
【表２】
0004372930.tif 000003
【００４５】
上記の結果は、ＰＥＧの分子量が１，４００未満の場合には、滲みがより顕著になることを示している。
【００４６】
例３  ＥＧ：ＰＶＡ比
対照Ｃ−５  ＰＥＧ：ＰＶＡ比１：０
この要素は、ＰＶＡが存在せずＰＥＧの量が１．４５ｇ／ｍ2 であることを除けば、要素１と同じであった。
【００４７】
対照Ｃ−６  ＰＥＧ：ＰＶＡ比１：０．５
この要素は、ＰＶＡが０．４８ｇ／ｍ2 の量で存在し、ＰＥＧの量が０．９７ｇ／ｍ2 であることを除けば、要素１と同じであった。
【００４８】
対照Ｃ−７  ＰＥＧ：ＰＶＡ比１：１．９
この要素は、ＰＶＡが０．９５ｇ／ｍ2 の量で存在し、ＰＥＧの量が０．５０ｇ／ｍ2 であることを除けば、要素１と同じであった。
【００４９】
摩擦試験
上記対照要素及び例１の要素１の各々につき、指で穏やかに擦り、インキ受理層の離脱又は変形を記録することにより、耐摩擦性を定性的に評価した。
【００５０】
ドットの合体
上記対照要素及び例１の要素１の各々に、Ｅｐｓｏｎ  Ｓｔｙｌｕｓ  Ｃｏｌｏｒ  ６００  インクジェットプリンター及びＳＯ２００８９カラーカートリッジを用いて印刷を行い、例１と同様にドットの合体を評価した。下記の結果が得られた。
【００５１】
【表３】
0004372930.tif 000004
【００５２】
上記の結果は、ＰＶＡが存在しない場合（Ｃ−５）耐摩擦性が不良であることを示している。ＰＥＧ：ＰＶＡの比が、本発明の要素１におけるこれらの物質の比より高い場合（Ｃ−６）は、ドットの合体は不良である。ＰＥＧ：ＰＶＡの比が、本発明の要素におけるこれらの物質の比より低い場合（Ｃ−７）は、ドットの合体は不良である。
【００５３】
例４  画像記録層における塩の使用
本発明の要素６
この要素は、塩化カルシウムが存在せず、沈降性非晶質シリカが２．０５ｇ／ｍ2 の濃度で存在することを除けば、要素１と同じであった。
【００５４】
印刷
Ｈｅｗｌｅｔｔ−Ｐａｃｋａｒｄ  Ｐｈｏｔｏｓｍａｒｔプリンター及びＣ３８４４Ａ及びＣ３８４５Ａカートリッジを使用して、要素６及び１に塗りつぶしのカラーパッチを印刷した。また、Ｌｅｘｍａｒｋ７２００インクジェットプリンターと、１２Ａ１９８０カラーカートリッジ及び１２Ａ１９９０フォトカートリッジを使用して、同様に要素６及び１に塗りつぶしのカラーパッチを印刷した。シアン、マゼンタ及びイエローの各パッチの光学濃度を、例１と同様に測定した。下記の結果が得られた。
【００５５】
【表４】
0004372930.tif 000005
【００５６】
上記の結果は、ＣａＣｌ2 が存在しない場合（要素６）、マゼンタ及びイエローが一定値を保つのに対して、シアンの濃度が増大することを示している。このように、金属塩の存在は、カラーバランスを調整するのに有用である。
【００５７】
例５  コロイド酸化物及び媒染剤の効果
本発明の要素７
この要素は、媒染剤が存在しないことを除けば、要素１と同じであった。
対照Ｃ−８  コロイド酸化物無し
この要素は、コロイドシリカが除かれたことを除けば、要素１と同じであった。
【００５８】
対照Ｃ−９  顔料無し
この要素は、沈降性非晶質シリカが存在せず、ＰＶＡ及びＰＥＧの量をそれぞれ１．６２ｇ／ｍ2 に増量したことを除けば、要素１と同じであった。
【００５９】
印刷及びドットの合体
上記要素及び本発明の要素１の各々について、塗布品質及びドットの合体の定性的な評価を行った。ドットの合体は、例１と同様に測定した。塗布品質については、塗布した要素の目視検査により、望ましくない塗り筋及び集塊を評価した。下記の結果が得られた。
【００６０】
【表５】
0004372930.tif 000006
【００６１】
上記の結果は、顔料の除去（Ｃ−９）またはコロイド酸化物の除去（Ｃ−８）が、本発明の要素に比べて不良なドットの合体及び／又は塗布品質をもたらすことを示している。
【００６２】
【発明の効果】
本発明のインクジェット記録要素は、つや消し仕上げで、優れたインキ吸収性、画像品質、耐水性、色表現及び耐光堅牢度を有する画像を与える。インクジェット記録要素は、また、画像滲みに対する抵抗性も有する。